(57)【要約】【課題】高い立体規則性を有し、高耐熱性および高剛性のプロピレン系重合体を提供すること。【解決手段】本発明のプロピレン系重合体は要件（１）〜（５）を満たす：（１）昇温溶出分別測定法（ＴＲＥＦ）により１２２℃以上の温度で溶出する成分の割合が３．０〜５０重量％であり、かつ、１００℃以下の温度で溶出する成分の割合が６．５〜２０重量％である；（２）ＭＦＲが０．５〜１０００ｇ／１０分である；（３）メソペンタッド分率（ｍｍｍｍ）が９８．０〜１００％である；（４）２３℃におけるｎ−デカン可溶成分量が０．０１〜２重量％である；（５）ＧＰＣにより測定したＭｗＭｎとの比（Ｍｗ／Ｍｎ）が２．５〜２０である。【選択図】なし【特許請求の範囲】
【請求項１】
下記要件（１）〜（５）を満たすことを特徴とするプロピレン系重合体：
（１）昇温溶出分別測定法（ＴＲＥＦ）により１２２℃以上の温度で溶出する成分の割合が３．０〜５０重量％であり、かつ、１００℃以下の温度で溶出する成分の割合が６．５〜２０重量％である；
（２）メルトフローレート（ＭＦＲ）（ＡＳＴＭ  Ｄ１２３８、２３０℃、２．１６ｋｇ荷重下）が０．５〜１０００ｇ／１０分である；
（３）13Ｃ−ＮＭＲにより求められるメソペンタッド分率（ｍｍｍｍ）が９８．０〜１００％である；
（４）２３℃におけるｎ−デカン可溶成分量が０．０１〜２重量％である；
（５）ゲルパーミエーションクロマトグラフィー（ＧＰＣ）により測定した重量平均分子量（Ｍｗ）と数平均分子量（Ｍｎ）との比（Ｍｗ／Ｍｎ）が２．５〜２０である。
【請求項２】
オレフィン重合用触媒の存在下でプロピレンを重合させることにより請求項１に記載のプロピレン系重合体を製造する方法であって、
前記オレフィン重合用触媒が、
（i）マグネシウム、チタン、ハロゲンおよび下記式（Ｉ）で表わされる電子供与体（Ｉ）を含み、かつ、下記要件（ｋ１）〜（ｋ４）を満たす固体状チタン触媒成分と、
（ii-a）下記式（II-1）、（II-2）または（II-3）で表わされる有機ケイ素化合物成分と、
（iii-a）周期律表の１族、２族または１３族に属する元素を含む有機金属化合物成分と
を含む触媒〔Ａ〕、または、
（ｐ）前記触媒〔Ａ〕にプロピレンが予備重合された予備重合触媒と、
（ii-b）下記式（II-1）、（II-2）または（II-3）で表わされる有機ケイ素化合物成分と、
（iii-b）周期律表の１族、２族または１３族に属する元素を含む有機金属化合物成分と
を含む触媒〔Ｂ〕であり、
前記オレフィン重合用触媒が前記触媒〔Ａ〕の場合、前記触媒〔Ａ〕は、前記有機ケイ素化合物成分（ii-a）として、下記式（II-1）で表わされる有機ケイ素化合物成分と、下記式（II-2）および（II-3）で表わされる有機ケイ素化合物成分から選ばれる少なくとも１種の成分とを含み、
前記オレフィン重合用触媒が前記触媒〔Ｂ〕の場合、前記有機ケイ素化合物成分（ii-a）および（ii-b）の少なくとも一方に下記式（II-1）で表わされる有機ケイ素化合物成分が含まれ、さらに、前記有機ケイ素化合物成分（ii-a）および（ii-b）の少なくとも一方に下記式（II-2）および（II-3）で表わされる有機ケイ素化合物成分から選ばれる少なくとも１種の成分が含まれることを特徴とするプロピレン系重合体の製造方法：
（ｋ１）チタン含有量が２.５重量％以下である；
（ｋ２）電子供与体（Ｉ）の含有量が８〜３０重量％である；
（ｋ３）電子供与体（Ｉ）／チタン（重量比）が７以上である；
（ｋ４）室温でのヘキサン洗浄によってチタンが実質的に脱離されることがない。
【化１】
2019011466.tif 000005
［式（Ｉ）中、Ｒは炭素数１〜１０の直鎖状もしくは分岐状のアルキル基を示し、Ｒ’は炭素数１〜１０の直鎖状もしくは分岐状のアルキル基を示し、ｎは０〜４の整数を示す。］
Ｓｉ（ＯＲ2）3（ＮＲ3Ｒ4）  ・・・（II-1）
Ｓｉ（ＯＲ2）2Ｒ12  ・・・（II-2）
Ｓｉ（ＯＲ2）2Ｒ1Ｒ2  ・・・（II-3）
［式（II-1）〜（II-3）中、Ｒ1は２級または３級の炭素数１〜２０の炭化水素基を示し、Ｒ2は１級の炭素数１〜８の炭化水素基を示し、Ｒ3は炭素数１〜１２の炭化水素基または水素原子を示し、Ｒ4は炭素数１〜１２の炭化水素基を示す。］
【請求項３】
請求項１に記載のプロピレン系重合体を製造するためのオレフィン重合用触媒であって、
（i）マグネシウム、チタン、ハロゲンおよび下記式（Ｉ）で表わされる電子供与体（Ｉ）を含み、かつ、下記要件（ｋ１）〜（ｋ４）を満たす固体状チタン触媒成分と、
（ii-a）下記式（II-1）、（II-2）または（II-3）で表わされる有機ケイ素化合物成分と、
（iii-a）周期律表の１族、２族または１３族に属する元素を含む有機金属化合物成分と
を含む触媒〔Ａ〕、または、
（ｐ）前記触媒〔Ａ〕にプロピレンが予備重合された予備重合触媒と、
（ii-b）下記式（II-1）、（II-2）または（II-3）で表わされる有機ケイ素化合物成分と、
（iii-b）周期律表の１族、２族または１３族に属する元素を含む有機金属化合物成分と
を含む触媒〔Ｂ〕であり、
前記オレフィン重合用触媒が前記触媒〔Ａ〕の場合、前記触媒〔Ａ〕は、前記有機ケイ素化合物成分（ii-a）として、下記式（II-1）で表わされる有機ケイ素化合物成分と、下記式（II-2）および（II-3）で表わされる有機ケイ素化合物成分から選ばれる少なくとも１種の成分とを含み、
前記オレフィン重合用触媒が前記触媒〔Ｂ〕の場合、前記有機ケイ素化合物成分（ii-a）および（ii-b）の少なくとも一方に下記式（II-1）で表わされる有機ケイ素化合物成分が含まれ、さらに、前記有機ケイ素化合物成分（ii-a）および（ii-b）の少なくとも一方に下記式（II-2）および（II-3）で表わされる有機ケイ素化合物成分から選ばれる少なくとも１種の成分が含まれる
ことを特徴とするオレフィン重合用触媒：
（ｋ１）チタン含有量が２.５重量％以下である；
（ｋ２）電子供与体（Ｉ）の含有量が８〜３０重量％である；
（ｋ３）電子供与体（Ｉ）／チタン（重量比）が７以上である；
（ｋ４）室温でのヘキサン洗浄によってチタンが実質的に脱離されることがない。
【化２】
2019011466.tif 000006
［式（Ｉ）中、Ｒは炭素数１〜１０の直鎖状もしくは分岐状のアルキル基を示し、Ｒ’は炭素数１〜１０の直鎖状もしくは分岐状のアルキル基を示し、ｎは０〜４の整数を示す。］
Ｓｉ（ＯＲ2）3（ＮＲ3Ｒ4）  ・・・（II-1）
Ｓｉ（ＯＲ2）2Ｒ12  ・・・（II-2）
Ｓｉ（ＯＲ2）2Ｒ1Ｒ2  ・・・（II-3）
［式（II-1）〜（II-3）中、Ｒ1は２級または３級の炭素数１〜２０の炭化水素基を示し、Ｒ2は１級の炭素数１〜８の炭化水素基を示し、Ｒ3は炭素数１〜１２の炭化水素基または水素原子を示し、Ｒ4は炭素数１〜１２の炭化水素基を示す。］
【請求項４】
前記固体状チタン触媒成分（i）が、
（ａ）マグネシウム、チタン、ハロゲンおよび前記式（Ｉ）で表わされる電子供与体を含み、かつ室温でのヘキサン洗浄によってチタンが脱離することがない固体状チタン、
（ｂ）芳香族炭化水素、
（ｃ）液状チタン、および
（ｄ）前記式（Ｉ）で表わされる電子供与体
を接触させる工程を含む方法により調製されることを特徴とする請求項２に記載のプロピレン系重合体の製造方法。
【請求項５】
請求項１に記載のプロピレン系重合体を含んでなる成形体。
【発明の詳細な説明】
【技術分野】
【０００１】
本発明は、高立体規則性および高剛性を有するプロピレン系重合体、該プロピレン系重合体の製造方法、該方法に用いられるオレフィン重合用触媒および該プロピレン系重合体を含んでなる成形体に関する。
【背景技術】
【０００２】
従来、ポリオレフィン製造用触媒として、チタン触媒成分と有機アルミニウム化合物とからなるチーグラー・ナッタ触媒が広く用いられている。
特に、ポリプロピレンなどの高立体規則性ポリオレフィンを製造する際には、通常、内部ドナー（内部電子供与体）を含む固体状チタン触媒成分と、有機アルミニウム化合物と、外部ドナー（外部電子供与体）とからなる触媒が用いられている。例えば、内部ドナーとしてカルボン酸エステル類を含む塩化マグネシウム担持型固体状チタン触媒と、有機アルミニウム化合物とともに、外部ドナーとして有機ケイ素化合物とからなるオレフィン重合用触媒が知られている（例えば、特許文献１および２参照）。
【０００３】
しかしながら、上記のような固体状チタン触媒成分を含む触媒を用いてオレフィンを重合させると、いわゆる「剰余チタン化合物」により、高立体規則性ポリオレフィンとともに立体規則性の低いポリオレフィンも副生されるという問題点があり、副生物を減少させる取り組みもなされてきた（例えば、特許文献３および４参照）。
【０００４】
一方、近年、自動車業界では環境に配慮した低燃費車の開発が盛んに行われており、自動車材料の分野においても軽量化を目的とした材料の樹脂化やさらなる薄肉化が求められている。このため、バンパー材をはじめとする自動車材料として数多くの実績があるプロピレン系材料における改善の期待は大きく、さらなる高剛性および高耐熱性を有するプロピレン系重合体および組成物の開発が強く求められている。
【先行技術文献】
【特許文献】
【０００５】
【特許文献１】特開平０８−００３２１５号公報
【特許文献２】特開平０８−１４３６２０号公報
【特許文献３】特開昭５９−１２４９０９号公報
【特許文献４】特開２００３−２６７１９号公報
【発明の概要】
【発明が解決しようとする課題】
【０００６】
上記のような従来技術に鑑み、本発明の課題は、高立体規則性を有するとともに、特に剛性に優れるプロピレン系重合体、あるいは、特に剛性に優れる組成物を得ることができるプロピレン系重合体を提供すること、また、前記プロピレン系重合体を、高活性で安定して製造する方法、該方法に用いられるオレフィン重合用触媒、ならびに、前記プロピレン系重合体を含んでなる成形体を提供することにある。
【課題を解決するための手段】
【０００７】
本発明者らは、前記課題を解決するために鋭意検討した結果、昇温溶出分別測定法（ＴＲＥＦ）により１２２℃以上の温度で溶出する成分と１００℃以下の温度で溶出する成分とを、それぞれ特定割合で含有するプロピレン系重合体およびその組成物は、従来のプロピレン系重合体に比べて、重合体の立体規則性に対して得られる成形体の剛性が優れることを見出した。重合体の高立体規則性が高剛性をもたらすこと、また、高剛性の重合体の溶出温度が高温の傾向にあることは想定しやすいが、低温で溶出する成分については従来の知見では剛性を損なう成分とみなすのが通常であった。それに対し、本発明では、比較的低温で溶出する成分を一定範囲で含有することで、従来の高立体規則性プロピレン系重合体と比較し、同じ立体規則性であってもさらに高い剛性がもたらされることを見出した。そして、例えば特定の固体状チタン触媒成分と特定の２種類以上の外部ドナーとを組み合わせてプロピレンを重合することで、前記高立体規則性・高剛性のプロピレン系重合体が得られることを見出した。さらに、当該製造方法によれば、前記高立体規則性・高剛性プロピレン系重合体を、高活性で安定して得られることを見出し、本発明を完成するに至った。
【０００８】
本発明のプロピレン系重合体は、下記要件（１）〜（５）を満たすことを特徴とする。
（１）昇温溶出分別測定法（ＴＲＥＦ）により１２２℃以上の温度で溶出する成分の割合が３．０〜５０重量％であり、かつ、１００℃以下の温度で溶出する成分の割合が６．５〜２０重量％である；
（２）メルトフローレート（ＭＦＲ）（ＡＳＴＭ  Ｄ１２３８、２３０℃、２．１６ｋｇ荷重下）が０．５〜１０００ｇ／１０分である；
（３）13Ｃ−ＮＭＲにより求められるメソペンタッド分率（ｍｍｍｍ）が９８．０〜１００％である；
（４）２３℃におけるｎ−デカン可溶成分量が０．０１〜２重量％である；
（５）ゲルパーミエーションクロマトグラフィー（ＧＰＣ）により測定した重量平均分子量（Ｍｗ）と数平均分子量（Ｍｎ）との比（Ｍｗ／Ｍｎ）が２．５〜２０である。
【０００９】
本発明のプロピレン系重合体は、本発明のオレフィン重合用触媒の存在下でプロピレンを重合させることにより製造することができ、該オレフィン重合用触媒は、
（i）マグネシウム、チタン、ハロゲンおよび下記式（Ｉ）で表わされる電子供与体（Ｉ）を含み、かつ、下記要件（ｋ１）〜（ｋ４）を満たす固体状チタン触媒成分と、
（ii-a）下記式（II-1）、（II-2）または（II-3）で表わされる有機ケイ素化合物成分と、
（iii-a）周期律表の１族、２族または１３族に属する元素を含む有機金属化合物成分と
を含む触媒〔Ａ〕、または、
（ｐ）前記触媒〔Ａ〕にプロピレンが予備重合された予備重合触媒と、
（ii-b）下記式（II-1）、（II-2）または（II-3）で表わされる有機ケイ素化合物成分と、
（iii-b）周期律表の１族、２族または１３族に属する元素を含む有機金属化合物成分と
を含む触媒〔Ｂ〕であり、
前記オレフィン重合用触媒が前記触媒〔Ａ〕の場合、前記触媒〔Ａ〕は、前記有機ケイ素化合物成分（ii-a）として、下記式（II-1）で表わされる有機ケイ素化合物成分と、下記式（II-2）および（II-3）で表わされる有機ケイ素化合物成分から選ばれる少なくとも１種の成分とを含み、
前記オレフィン重合用触媒が前記触媒〔Ｂ〕の場合、前記有機ケイ素化合物成分（ii-a）および（ii-b）の少なくとも一方に下記式（II-1）で表わされる有機ケイ素化合物成分が含まれ、さらに、前記有機ケイ素化合物成分（ii-a）および（ii-b）の少なくとも一方に下記式（II-2）および（II-3）で表わされる有機ケイ素化合物成分から選ばれる少なくとも１種の成分が含まれる
ことを特徴とする。
（ｋ１）チタン含有量が２.５重量％以下である；
（ｋ２）電子供与体（Ｉ）の含有量が８〜３０重量％である；
（ｋ３）電子供与体（Ｉ）／チタン（重量比）が７以上である；
（ｋ４）室温でのヘキサン洗浄によってチタンが実質的に脱離されることがない。
【００１０】
【化１】
2019011466.tif 000002
［式（Ｉ）中、Ｒは炭素数１〜１０の直鎖状もしくは分岐状のアルキル基を示し、Ｒ'は炭素数１〜１０の直鎖状もしくは分岐状のアルキル基を示し、ｎは０〜４の整数を示す。］
Ｓｉ（ＯＲ2）3（ＮＲ3Ｒ4）  ・・・（II-1）
Ｓｉ（ＯＲ2）2Ｒ12  ・・・（II-2）
Ｓｉ（ＯＲ2）2Ｒ1Ｒ2  ・・・（II-3）
［式（II-1）〜（II-3）中、Ｒ1は２級または３級の炭素数１〜２０の炭化水素基を示し、Ｒ2は１級の炭素数１〜８の炭化水素基を示し、Ｒ3は炭素数１〜１２の炭化水素基または水素原子を示し、Ｒ4は炭素数１〜１２の炭化水素基を示す。］
前記固体状チタン触媒成分（i）は、
（ａ）マグネシウム、チタン、ハロゲンおよび前記式（Ｉ）で表わされる電子供与体を含み、かつ室温でのヘキサン洗浄によってチタンが脱離することがない固体状チタン、
（ｂ）芳香族炭化水素、
（ｃ）液状チタン、および
（ｄ）前記式（Ｉ）で表わされる電子供与体
を接触させる工程を含む方法により調製することができる。
本発明の成形体は、本発明のプロピレン系重合体を含んでなることを特徴とする。
【発明の効果】
【００１１】
本発明によれば、高立体規則性を有する、高剛性および高耐熱性のプロピレン系重合体が得られる。また、本発明の製造方法によれば、前記プロピレン系重合体を高活性で安定して製造することができる。
【発明を実施するための形態】
【００１２】
以下、本発明について詳細に説明する。
［プロピレン系重合体］
本発明のプロピレン系重合体は、下記要件（１）〜（５）を満たすことを特徴とする。
（１）昇温溶出分別測定法（ＴＲＥＦ）により１２２℃以上の温度で溶出する成分の割合が３．０〜５０重量％であり、かつ、１００℃以下の温度で溶出する成分の割合が６．５〜２０重量％である；
（２）メルトフローレート（ＭＦＲ）（ＡＳＴＭ  Ｄ１２３８、２３０℃、２．１６ｋｇ荷重下）が０．５〜１０００ｇ／１０分である；
（３）13Ｃ−ＮＭＲにより求められるメソペンタッド分率（ｍｍｍｍ）が９８．０〜１００％である；
（４）２３℃におけるｎ−デカン可溶成分量が０．０１〜２重量％である；
（５）ゲルパーミエーションクロマトグラフィー（ＧＰＣ）により測定した重量平均分子量（Ｍｗ）と数平均分子量（Ｍｎ）との比（Ｍｗ／Ｍｎ）が２．５〜２０である。
以下、各要件について説明する。
【００１３】
＜要件（１）＞
本発明のプロピレン系重合体は、ＴＲＥＦにより１２２℃以上の温度で溶出する成分の割合が３．０〜５０重量％、好ましくは３．２〜４０重量％、より好ましくは３．５〜３０重量％である。前記溶出成分の割合が前記範囲内であると、プロピレン系重合体の立体規則性が充分に高くなり、プロピレン系重合体の耐熱性、および剛性の指標である曲げ弾性率等の機械的性質が向上する。
【００１４】
また、本発明のプロピレン系重合体は、ＴＲＥＦにより１００℃以下の温度で溶出する成分の割合が６．５〜２０重量％、好ましくは６．６〜１５重量％、より好ましくは６．８〜１０重量％である。前記溶出成分は低規則性成分もしくは低分子量成分であり、一般的に単独では耐熱性や機械的性質を低下させると考えられる成分であるが、前記溶出成分の割合が前記範囲内であると、成形時の流動性が向上することで、プロピレン系重合体の配向性が向上し、より機械的物性が向上しうる高次構造を形成すると考えられる。
【００１５】
＜要件（２）＞
本発明のプロピレン系重合体は、ＭＦＲ（ＡＳＴＭ  Ｄ１２３８、２３０℃、２．１６ｋｇ荷重下）が０．５〜１０００ｇ／１０分、好ましくは１．０〜８００ｇ／１０分、より好ましくは１．５〜６００ｇ／１０分、さらに好ましくは５０〜５００ｇ／１０分、特に好ましくは１００〜４００ｇ／１０分である。ＭＦＲが前記範囲内であると、プロピレン系重合体の成形性と機械強度とのバランスが優れる。
【００１６】
＜要件（３）＞
本発明のプロピレン系重合体は、13Ｃ−ＮＭＲにより求められるメソペンタッド分率（ｍｍｍｍ）が、９８．０〜１００％、好ましくは９８．１〜１００％、より好ましくは９８．２〜９９．９％、特に好ましくは９８．２〜９９．５％、とりわけ好ましくは９８．２〜９９．３％である。メソペンタッド分率が前記範囲内であると、プロピレン系重合体の立体規則性が充分に高くなる。
【００１７】
ここで、メソペンタッド分率は、分子鎖中の五連子アイソタクティック構造の存在割合を示しており、プロピレンモノマー単位が５個連続してメソ構造を有する連鎖の中心にあるプロピレン構造単位の分率である。メソペンタッド分率は、後述する実施例に記載の方法により求めることができる。
【００１８】
＜要件（４）＞
本発明のプロピレン系重合体は、２３℃におけるｎ−デカン可溶成分量が０．０１〜２重量％、好ましくは０．１〜１．８重量％、より好ましくは０．２〜１．５重量％である。デカン可溶成分量が前記範囲内であると、高結晶性成分が充分に確保され、低立体規則性成分の副生が少ない。
【００１９】
＜要件（５）＞
本発明のプロピレン系重合体は、ＧＰＣにより測定した重量平均分子量（Ｍｗ）と数平均分子量（Ｍｎ）との比（Ｍｗ／Ｍｎ）が２．５〜２０、好ましくは３〜１５、より好ましくは３．５〜１０、さらに好ましくは４．０〜１０、特に好ましくは４．５〜１０である。Ｍｗ／Ｍｎが前記範囲内であると、プロピレン系重合体の成形性の観点から好ましい。
【００２０】
［オレフィン重合用触媒］
本発明で用いることができるオレフィン重合用触媒は、上述した本発明のプロピレン系重合体を得ることができれば特に限定されないが、例えば、
（i）マグネシウム、チタン、ハロゲンおよび下記式（Ｉ）で表わされる電子供与体（Ｉ）を含み、かつ、下記要件（ｋ１）〜（ｋ４）を満たす固体状チタン触媒成分と、
（ii-a）下記式（II-1）、（II-2）または（II-3）で表わされる有機ケイ素化合物成分と、
（iii-a）周期律表の１族、２族または１３族に属する元素を含む有機金属化合物成分と
を含む触媒〔Ａ〕、または、
（ｐ）前記触媒〔Ａ〕にプロピレンが予備重合された予備重合触媒と、
（ii-b）下記式（II-1）、（II-2）または（II-3）で表わされる有機ケイ素化合物成分と、
（iii-b）周期律表の１族、２族または１３族に属する元素を含む有機金属化合物成分と
を含む触媒〔Ｂ〕が挙げられる。
（ｋ１）チタン含有量が２.５重量％以下である。
（ｋ２）電子供与体（Ｉ）の含有量が８〜３０重量％である。
（ｋ３）電子供与体（Ｉ）／チタン（重量比）が７以上である。
（ｋ４）室温でのヘキサン洗浄によってチタンが実質的に脱離されることがない。
Ｓｉ（ＯＲ2）3（ＮＲ3Ｒ4）  ・・・（II-1）
Ｓｉ（ＯＲ2）2Ｒ12  ・・・（II-2）
Ｓｉ（ＯＲ2）2Ｒ1Ｒ2  ・・・（II-3）
式（II-1）〜（II-3）中、Ｒ1は２級または３級の炭素数１〜２０の炭化水素基を示し、Ｒ2は１級の炭素数１〜８の炭化水素基を示し、Ｒ3は炭素数１〜１２の炭化水素基または水素原子を示し、Ｒ4は炭素数１〜１２の炭化水素基を示す。
【００２１】
前記オレフィン重合用触媒が前記触媒〔Ａ〕の場合、前記触媒〔Ａ〕は、前記有機ケイ素化合物成分（ii-a）として、上記式（II-1）で表わされる有機ケイ素化合物成分と、上記式（II-2）および（II-3）で表わされる有機ケイ素化合物成分から選ばれる少なくとも１種の成分とを含む。
【００２２】
前記オレフィン重合用触媒が前記触媒〔Ｂ〕の場合、前記有機ケイ素化合物成分（ii-a）および（ii-b）の少なくとも一方に上記式（II-1）で表わされる有機ケイ素化合物成分が含まれ、さらに、前記有機ケイ素化合物成分（ii-a）および（ii-b）の少なくとも一方に上記式（II-2）および（II-3）で表わされる有機ケイ素化合物成分から選ばれる少なくとも１種の成分が含まれる。本発明では、前記触媒〔Ｂ〕が好ましく用いられる。
【００２３】
以下、前記オレフィン重合用触媒を構成する各成分について説明するが、前記有機ケイ素化合物成分（ii-a）および（ii-b）を併せて「有機ケイ素化合物成分（ii）」と称し、前記有機金属化合物成分（iii-a）および（iii-b）を併せて「有機金属化合物成分（iii）」と称する。
【００２４】
＜固体状チタン触媒成分（i）＞
前記固体状チタン触媒成分（i）は、
（ａ）マグネシウム、チタン、ハロゲンおよび前記電子供与体（Ｉ）を含み、かつ室温でのヘキサン洗浄によってチタンが脱離することがない固体状チタン、
（ｂ）芳香族炭化水素、
（ｃ）液状チタン、および
（ｄ）前記式（Ｉ）で表わされる電子供与体
を接触させる工程を含む方法により調製することができる。
【００２５】
≪（ａ）固体状チタン≫
前記固体状チタン（ａ）は、マグネシウム化合物、チタン化合物および電子供与体（内部ドナー）などを種々の方法により接触させることにより、公知の固体状チタン触媒成分の調製法（例えば特開平４−０９６９１１号公報、特開昭５８−８３００６号公報、特開平８−１４３５８０号公報等参照）により製造することができる。
【００２６】
前記マグネシウム化合物は固体状態で用いられることが好ましい。この固体状態のマグネシウム化合物は、マグネシウム化合物自体が固体状態であるものであってもよく、または電子供与体との付加物であってもよい。前記マグネシウム化合物としては、特開２００４−２７４２号公報に記載のマグネシウム化合物、具体的には、塩化マグネシウム、エトキシ塩化マグネシウム、ブトキシマグネシウムなどが挙げられる。また、前記電子供与体としては、特開２００４−２７４２号公報に記載のマグネシム化合物可溶化能を有する化合物、具体的には、アルコール、アルデヒド、アミン、カルボン酸及びこれらの混合物などが挙げられる。マグネシウム化合物及び電子供与体の使用量は、その種類、その接触条件等によっても異なるが、マグネシウム化合物を該液状の電子供与体に対して０．１〜２０モル/リットル、好ましくは０．５〜５モル/リットルとなる量で用いることができる。
【００２７】
前記チタン化合物は液状状態で用いられることが好ましい。このようなチタン化合物としては、例えば、下記式（III）で示される４価のチタン化合物が挙げられる。
Ｔｉ(ＯＲ5)gＸ4-g    ・・・（III）
式（III）中、Ｒ5は炭化水素基であり、Ｘはハロゲン原子であり、０≦ｇ≦４である。
【００２８】
前記チタン化合物としては、特に四塩化チタンが好ましい。また、前記チタン化合物は２種以上を組み合わせて用いてもよい。
前記電子供与体（Ｉ）は、前記式（Ｉ）で表わされる化合物である。
【００２９】
【化２】
2019011466.tif 000003
式（Ｉ）中、Ｒは、炭素原子数１〜１０、好ましくは２〜８、より好ましくは３〜６の直鎖状もしくは分岐状のアルキル基を示し、Ｒ'は炭素数１〜１０の直鎖状もしくは分岐状のアルキル基を示し、ｎは０〜４の整数を示す。本発明では、ｎが０の化合物が好ましい。
【００３０】
ＲおよびＲ'のアルキル基の例としては、メチル基、エチル基、ｎ−プロピル基、ｉｓｏ−プロピル基、ｎ−ブチル基、ｉｓｏ−ブチル基、ｔｅｒｔ−ブチル基、ペンチル基、ヘキシル基、ヘプチル基、オクチル基、ノニル基、デシル基などが挙げられる。
【００３１】
前記電子供与体（Ｉ）の具体例としては、フタル酸ジメチル、フタル酸メチルエチル、フタル酸ジエチル、フタル酸ｎ−プロピル、フタル酸ジイソプロピル、フタル酸ジｎ−ブチル、フタル酸ジイソブチル、フタル酸ジｎ−ペンチル、フタル酸ジネオペンチル、フタル酸ジｎ−ヘキシル、フタル酸ジｎ−ヘプチル、フタル酸ジ(メチルヘキシル）、フタル酸ジ（ジメチルペンチル）、フタル酸ジ（エチルペンチル）、フタル酸ジ（2,2,3-トリメチルブチル）、フタル酸ジｎ−オクチル、フタル酸ジ-2-エチルヘキシルなどが挙げられる。これらの中では、フタル酸ジイソブチルが特に好ましい。
【００３２】
前記固体状チタン（ａ）の調製においては、前記電子供与体（Ｉ）以外の電子供与体を用いてもよい。このような電子供与体としては、特開２００５−１８７５５０号公報に記載の電子供与体、例えば、アルコール、フェノール、ケトン、アルデヒド、有機酸または無機酸のエステル、有機酸ハライド、エーテル、酸アミド、酸無水物、アンモニア、アミン、ニトリル、イソシアネート、含窒素環状化合物、含酸素環状化合物などが挙げられる。これらの化合物は２種以上を組み合わせて用いてもよい。
【００３３】
≪固体状チタン（ａ）の調製≫
前記固体状チタン（ａ）は、前記マグネシウム化合物と、前記チタン化合物と、前記電子供与体（Ｉ）との接触により調製することができる。この際、固体状態のマグネシウム化合物を炭化水素溶媒に懸濁して用いることが好ましい。また、これら各成分を接触させる際に、液状形態のチタン化合物を１回用いて固形物（１）を生成させてもよく、得られた固形物（１）にさらに液状形態のチタン化合物を接触させて固形物（２）を生成させてもよい。さらに、この固形物（１）または（２）を必要に応じて炭化水素溶媒で洗浄してから固体状チタン（ａ）を調製することが好ましい。
【００３４】
上記のような各成分の接触は、通常−７０℃〜＋２００℃、好ましくは−５０℃〜＋１５０℃、より好ましくは−３０℃〜＋１３０℃の温度で行われる。固体状チタン（ａ）を調製する際に用いられる各成分の量は、調製方法によって異なり一概に規定できないが、例えばマグネシウム化合物１モル当り、電子供与体は０.０１〜１０モル、好ましくは０.１〜５モルの量で、チタン化合物は０.０１〜１０００モル、好ましくは０.１〜２００モルの量で用いることができる。
【００３５】
本発明では、このようにして得られた固形物（１）または（２）をそのまま固体状チタン（ｉ）として用いることができるが、この固形物を０〜１５０℃の炭化水素溶媒で洗浄することが好ましい。
【００３６】
この炭化水素溶媒としては、例えば、ヘキサン、ヘプタン、オクタン、ノナン、デカン、セタンなどの脂肪族炭化水素溶媒、トルエン、キシレン、ベンゼンなどの非ハロゲン系芳香族炭化水素溶媒、または、ハロゲン含有芳香族炭化水素溶媒などが用いられる。これらのうち、脂肪族炭化水素溶媒またはハロゲンを含まない芳香族炭化水素溶媒が好ましく用いられる。
【００３７】
固形物の洗浄に際しては、炭化水素溶媒は、固形物１ｇに対して通常１０〜５００ｍｌ好ましくは２０〜１００ｍｌの量で用いられる。このようにして得られる固体状チタン（ａ）は、マグネシウム、チタン、ハロゲンおよび電子供与体を含有している。この固体状チタン（ａ）では、電子供与体／チタン（重量比）が６以下であることが好ましい。
このようにして得られた固体状チタン（ａ）は、室温でのヘキサン洗浄によってチタンが脱離することがない。
【００３８】
≪（ｂ）芳香族炭化水素≫
前記固体状チタン（ａ）との接触に用いられる芳香族炭化水素（ｂ）としては、例えば、ベンゼン、トルエン、キシレン、エチルベンゼン、これらのハロゲン含有炭化水素などが挙げられる。これらの中では、キシレン（特にパラキシレン）が好ましい。前記固体状チタン（ａ）を、このような芳香族炭化水素（ｂ）と接触させることにより、低立体規則性成分を副生する、いわゆる「剰余チタン化合物」を低減することができる。
【００３９】
≪（ｃ）液状チタン≫
前記固体状チタン（ａ）との接触に用いられる液状チタン（ｃ）としては、該固体状チタン（ａ）を調製する際に用いたチタン化合物と同様のものを挙げることができる。それらの中でも、テトラハロゲン化チタンが好ましく、特に四塩化チタンが好ましい。
【００４０】
≪（ｄ）電子供与体≫
前記固体状チタン（ａ）との接触に用いられる電子供与体（ｄ）の例としては、上述した電子供与体（内部ドナー）で例示したものと同じものを挙げることができる。それらの中でも、前記固体状チタン（ａ）の調製に使用した電子供与体と同じものを用いることが好ましい。
【００４１】
≪固体状チタン触媒成分（i）の調製方法≫
固体状チタン（ａ）、芳香族炭化水素（ｂ）、液状チタン（ｃ）および電子供与体（ｄ）の接触は、通常１１０〜１６０℃、好ましくは１１５℃〜１５０℃の温度で、１分間〜１０時間、好ましくは１０分間〜５時間行われる。
【００４２】
この接触では、芳香族炭化水素（ｂ）は、固体状チタン（ａ）１ｇに対して通常１〜１００００ｍｌ、好ましくは５〜５０００ｍｌより好ましくは１０〜１０００ｍｌの量で用いられる。液状チタン（ｃ）は、芳香族炭化水素（ｂ）１００ｍｌに対して通常０．１〜５０ｍｌ、好ましくは０．２〜２０ｍｌ、特に好ましくは０．３〜１０ｍｌの範囲で用いられる。電子供与体（ｄ）は、芳香族炭化水素（ｂ）１００ｍｌに対して通常０．０１〜１０ｍｌ、好ましくは０．０２〜５ｍｌ、特に好ましくは０．０３〜３ｍｌの量で用いられる。
【００４３】
固体状チタン（ａ）、芳香族炭化水素（ｂ）、液状チタン（ｃ）および電子供与体（ｄ）の接触順序は、特に限定されることなく、同時または逐次に接触させることができる。
固体状チタン（ａ）、芳香族炭化水素（ｂ）、液状チタン（ｃ）および電子供与体（ｄ）は、不活性ガス雰囲気下、攪拌下に接触させることが好ましい。例えば、充分に窒素置換された攪拌機付きガラス製フラスコ中で、固体状チタン（ａ）、芳香族炭化水素（ｂ）、液状チタン（ｃ）および電子供与体（ｄ）のスラリーを、上記温度で、攪拌機を１００〜１０００ｒｐｍ、好ましくは２００〜８００ｒｐｍの回転数で、上記の時間、攪拌して、固体状チタン（ａ）、芳香族炭化水素（ｂ）、液状チタン（ｃ）および電子供与体（ｄ）を接触させることが望ましい。
【００４４】
接触後の固体状チタン（ａ）と芳香族炭化水素（ｂ）とは、濾過により分離することができる。
このような固体状チタン（ａ）と芳香族炭化水素（ｂ）との接触により、固体状チタン（ａ）よりもチタン含有量が減少された固体状チタン触媒成分（i）が得られる。具体的には、チタン含有量が固体状チタン（ａ）よりも２５重量％以上、好ましくは３０〜９５重量％より好ましくは４０〜９０重量％少ない固体状チタン触媒成分（i）が得られる。
【００４５】
上記のようにして得られる固体状チタン触媒成分（i）は、マグネシウム、チタン、ハロゲンおよび電子供与体を含み、かつ、下記要件（ｋ１）〜（ｋ４）を満たし、好ましくは下記要件（ｋ５）をさらに満たしている。
【００４６】
（ｋ１）固体状チタン触媒成分（i）のチタン含有量は２.５重量％以下、好ましくは０.１〜２.２重量％、より好ましくは０.２〜２.０重量％、特に好ましくは０.３〜１.８重量％、最も好ましくは０.４〜１.５重量％である。
（ｋ２）電子供与体の含有量は８〜３０重量％、好ましくは９〜２５重量％、より好ましくは１０〜２０重量％である。
（ｋ３）電子供与体／チタン（重量比）は７以上、好ましくは７．５〜３５、より好ましくは８〜３０、特に好ましくは８．５〜２５である。
（ｋ４）固体状チタン触媒成分（i）は、室温でのヘキサン洗浄によってチタンが実質的に脱離されることがない。なお、固体状チタン触媒成分（i）のヘキサン洗浄とは、固体状チタン触媒成分（i）１ｇに対して、通常１０〜５００ｍｌ、好ましくは２０〜１００ｍｌの量のヘキサンで５分間洗浄することをいう。室温とは１５〜２５℃である。また、チタンが実質的に脱離されることがないとは、ヘキサン洗浄液中のチタン濃度が０．１ｇ／リットル以下であることを意味する。
（ｋ５）固体状チタン触媒成分（i）は、平均粒径が５〜７０μｍであり、好ましくは７〜６５μｍであり、より好ましくは８〜６０μｍであり、特に好ましくは１０〜５５μｍである。
【００４７】
ここで、マグネシウム、ハロゲン、チタンおよび電子供与体の量は、それぞれ固体状チタン触媒成分（i）の単位重量あたりの重量％であり、マグネシウム、ハロゲンおよびチタンはプラズマ発光分光分析（ＩＣＰ法）により、電子供与体はガスクロマトグラフィーにより定量される。また、触媒の平均粒径は、デカリン溶媒を用いた遠心沈降法により測定される。
【００４８】
上記のような固体状チタン触媒成分（i）は、オレフィン重合用触媒成分として用いると、プロピレンを高活性で重合させることができるとともに、立体規則性の低いポリプロピレンの生成量が少なく、高立体規則性のポリプロピレンを安定に製造することができる。
【００４９】
＜有機ケイ素化合物成分（ii）＞
本発明のオレフィン重合用触媒を構成する有機ケイ素化合物成分（ii）は、下記式（II-1）、（II-2）または（II-3）で表わされる。
Ｓｉ（ＯＲ2）3（ＮＲ3Ｒ4）  ・・・（II-1）
Ｓｉ（ＯＲ2）2Ｒ12  ・・・（II-2）
Ｓｉ（ＯＲ2）2Ｒ1Ｒ2  ・・・（II-3）
式（II-1）〜（II-3）中、Ｒ1は２級または３級の炭素数１〜２０の炭化水素基を示し、Ｒ2は１級の炭素数１〜８の炭化水素基を示し、Ｒ3は炭素数１〜１２の炭化水素基または水素原子を示し、Ｒ4は炭素数１〜１２の炭化水素基を示す。
【００５０】
Ｒ1としては、脂環式炭化水素基、例えば、シクロヘキシル基、シクロヘキセニル基、シクロペンチル基、シクロペンテニル基、シクロペンタジエニル基、置換基を有するこれらの基などが挙げられる。
【００５１】
また、Ｒ1として、Ｓｉに隣接する炭素が２級炭素である炭化水素基としては、i-プロピル基、s-ブチル基、s-アミル基、α-メチルベンジル基などが挙げられ、Ｓｉに隣接する炭素が３級炭素である炭化水素基としては、tert-ブチル基、tert-アミル基、α,α'-ジメチルベンジル基、アドマンチル基などが挙げられる。
【００５２】
これらの中では、シクロペンチル基およびシクロブチル基が好ましく、特にシクロペンチル基が好ましい。
Ｒ2としては、例えば、メチル基、エチル基、ｎ−プロピル基、ｉｓｏ−プロピル基、ｎ−ブチル基、ｉｓｏ−ブチル基、ｔｅｒ−ブチル基、ｓｅｃ−ブチル基、ｎ−ペンチル基、ｉｓｏ−ペンチル基、シクロペンチル基、ｎ−ヘキシル基、シクロヘキシル基などが挙げられる。これらの中ではメチル基およびエチル基が特に好ましい。
【００５３】
Ｒ3としては、例えば、水素、メチル基、エチル基、ｎ−プロピル基、ｉｓｏ−プロピル基、ｎ−ブチル基、ｉｓｏ−ブチル基、ｔｅｒ−ブチル基、ｓｅｃ−ブチル基、ｎ−ペンチル基、ｉｓｏ−ペンチル基、シクロペンチル基、ｎ−ヘキシル基、シクロヘキシル基、オクチル基などが挙げられる。これらの中では、エチル基が特に好ましい。
【００５４】
Ｒ4としては、例えば、メチル基、エチル基、ｎ−プロピル基、ｉｓｏ−プロピル基、ｎ−ブチル基、ｉｓｏ−ブチル基、ｔｅｒ−ブチル基、ｓｅｃ−ブチル基、ｎ−ペンチル基、ｉｓｏ−ペンチル基、シクロペンチル基、ｎ−ヘキシル基、シクロヘキシル基、オクチル基などが挙げられる。これらの中では、エチル基が特に好ましい。
【００５５】
前記式（II-1）で表わされる有機ケイ素化合物の具体例としては、ジメチルアミノトリメトキシシラン、ジメチルアミノトリエトキシシラン、ジエチルアミノトリメトキシシラン、ジエチルアミノトリエトキシシラン、ジエチルアミノトリｎ−プロポキシシラン、ジ−ｎ−プロピルアミノトリエトキシシラン、メチル−ｎ−プロピルアミノトリエトキシシラン、ｔ−ブチルアミノトリエトキシシラン、エチル−ｎ−プロピルアミノトリエトキシシラン、エチル−ｉｓｏ−プロピルアミノトリエトキシシラン、メチルエチルアミノトリエトキシシランなどが挙げられる。これらの中では、ジエチルアミノトリメトキシシラン、ジエチルアミノトリエトキシシラン、ジエチルアミノトリｎ−プロポキシシランが好ましく用いられる。
【００５６】
前記式（II-2）で表わされる有機ケイ素化合物の具体例としては、ジシクロペンチルジメトキシシラン、ジシクロペンチルジエトキシシラン、ジシクロヘキシルジメトキシシラン、ジシクロヘキシルジエトキシシラン、ジイソプロピルジメトキシシラン、ジイソプロピルジエトキシシラン、ジ- tert-ブチルジメトキシシラン、ジ- tert-ブチルジエトキシシラン、ジ（2-メチルシクロペンチル）ジメトキシシラン、ジ（3-メチルシクロペンチル）ジメトキシシラン、ジ-tert-アミルジメトキシシランなどが挙げられる。これらの中では、ジシクロペンチルジメトキシシラン、ジシクロペンチルジエトキシシラン、ジイソプロピルジメトキシシラン、ジイソプロピルジエトキシシランが好ましく用いられる。
【００５７】
前記式（II-3）で表わされる有機ケイ素化合物の具体例としては、t-ブチルメチルジメトキシシラン、t-ブチルメチルジエトキシシラン、t-アミルメチルジエトキシシラン、シクロヘキシルメチルジメトキシシラン、シクロヘキシルメチルジエトキシシラン、2-ノルボルナンメチルジメトキシシラン、シクロペンチルメチルジメトキシシラン、シクロペンチルエチルジメトキシシラン、シクロペンチル-ｎ-プロピルジメトキシシランなどが挙げられる。これらの中ではシクロペンチルエチルジメトキシシランが好ましく用いられる。
【００５８】
前記固体状チタン触媒成分（i）と前記有機ケイ素化合物成分（ii）とを組み合わせて用いることにより、高立体規則性を有する、高剛性および高耐熱性のプロピレン系重合体を得ることができる。
【００５９】
＜有機金属化合物成分（iii）＞
本発明のオレフィン重合用触媒を構成する有機金属化合物成分（iii）は、周期律表の１族、２族または１３族に属する金属を含む有機金属化合物であり、例えば、有機アルミニウム化合物、第１族金属とアルミニウムとの錯アルキル化合物、第２族金属の有機金属化合物などが挙げられる。なお、有機金属化合物成分（iii）は、２種以上を併用してもよい。
【００６０】
≪有機アルミニウム化合物≫
前記有機アルミニウム化合物は、例えば下記式で示される。
ＲanＡｌＸ3-n
式中、Ｒaは炭素原子数１〜１２の炭化水素基であり、Ｘはハロゲンまたは水素であり、ｎは１〜３である。
【００６１】
Ｒaは、炭素原子数１〜１２の炭化水素基、例えばアルキル基、シクロアルキル基またはアリール基であるが、具体的には、メチル、エチル、n-プロピル、イソプロピル、イソブチル、ペンチル、ヘキシル、オクチル、シクロペンチル基、シクロヘキシル、フェニル、トリルなどである。
【００６２】
また、前記有機アルミニウム化合物として、下記式で示される化合物を挙げることもできる。
ＲanＡｌＹ3-n
式中、Ｒaは上記と同様であり、Ｙは−ＯＲb基、−ＯＳｉＲc3基、−ＯＡｌＲd2基、−ＮＲe2基、−ＳｉＲf3基または−Ｎ(Ｒg)ＡｌＲh2基であり、ｎは１〜２であり、Ｒb、Ｒc、ＲdおよびＲhはメチル基、エチル基、イソプロピル基、イソブチル基、シクロヘキシル基、フェニル基などであり、Ｒeは水素、メチル基、エチル基、イソプロピル基、フェニル基、トリメチルシリル基などであり、ＲfおよびＲgはメチル基、エチル基などである。
【００６３】
このような有機アルミニウム化合物としては、具体的には、以下のような化合物が挙げられる。
・ ＲanＡｌ(ＯＲb)3-n  で表される化合物、例えばジメチルアルミニウムメトキシド、ジエチルアルミニウムエトキシド、ジイソブチルアルミニウムメトキシドなど。
・ＲanＡｌ(ＯＳｉＲc)3-n  で表される化合物、例えばＥｔ2Ａｌ(ＯＳｉＭｅ3)、(iso-Ｂｕ)2Ａｌ(ＯＳｉＭｅ3)、(iso-Ｂｕ) 2Ａｌ(ＯＳｉＥｔ3)など。
・ＲanＡｌ(ＯＡｌＲd2)3-nＥｔ2ＡｌＯＡｌＥｔ2、(iso-Ｂｕ) 2ＡｌＯＡｌ(iso-Ｂｕ) 2 など。
上記のような有機アルミニウム化合物のうちでも、Ｒa3Ａｌで表される有機アルミニウム化合物が好ましく用いられる。
【００６４】
［オレフィン重合用触媒の製造方法］
前記オレフィン重合用触媒は、前記固体状チタン触媒成分（i）と、前記有機ケイ素化合物成分（ii）と、前記有機金属化合物成分（iii）とを接触させる工程を含む方法により製造することができる。
【００６５】
本発明では、これら各成分（i）、（ii）、（iii）からオレフィン重合用触媒を形成する際に、必要に応じて他の成分を用いることもできる。
本発明では、上記のような各成分から予備重合触媒（ｐ）が形成されていてもよい。予備重合触媒（ｐ）は、上述した各成分（i）、（ii）、（iii）および必要に応じて用いられる他の成分の存在下に、プロピレンを予備重合させることにより形成される。このような予備重合触媒（ｐ）は、通常、有機ケイ素化合物（ii）および有機金属化合物（iii）とともにオレフィン重合用触媒を形成するが、予備重合触媒（ｐ）のみをオレフィン重合用触媒として用いることができる場合もある。
【００６６】
［プロピレン系重合体の製造方法］
本発明のプロピレン系重合体の製造方法では、上述したオレフィン重合用触媒の存在下でプロピレンを重合させる。
【００６７】
なお、プロピレンの重合を行う際に、プロピレンに加えて、少量のプロピレン以外の他のオレフィンまたは少量のジエン化合物を重合系内に共存させることもできる。
このようなプロピレン以外の他のオレフィンとしては、エチレン、1-ブテン、1-ペンテン、1-ヘキセン、4-メチル-1-ペンテン、3-メチル-1-ペンテン、1-オクテン、3-メチル-1-ブテンなどの炭素数３〜８のオレフィンが挙げられる。
【００６８】
本発明では、重合は溶液重合、懸濁重合などの液相重合法または気相重合法いずれにおいても実施することができる。重合がスラリー重合の反応形態を採る場合、反応溶媒として、不活性有機溶媒を用いることもできるし、反応温度において液状のオレフィンを用いることもできる。
【００６９】
不活性有機溶媒としては、具体的には、プロパン、ブタン、ペンタン、ヘキサン、ヘプタン、オクタン、デカン、ドデカン、灯油などの脂肪族炭化水素；脂環族炭化水素；芳香族炭化水素；ハロゲン化炭化水素、あるいはこれらの接触物などを挙げることができる。これらの中では、特に脂肪族炭化水素を用いることが好ましい。
【００７０】
重合に際しては、固体状チタン触媒成分（i）または予備重合触媒（ｐ）は、重合容積１リットル当りチタン原子に換算して、通常は約１×１０-5〜１ミリモル、好ましくは約１×１０-4〜０．１ミリモルの量で用いられる。
【００７１】
有機ケイ素化合物（ii）は、有機金属化合物（iii）の金属原子１モルに対し、通常約０.００１モル〜１０モル、好ましくは０.０１モル〜５モルの量で用いられる。
有機金属化合物（iii）は、該化合物（iii）中の金属原子が重合系中のチタン原子１モルに対し、通常約１〜２０００モル、好ましくは約２〜５００モルとなるような量で用いられる。
【００７２】
なお、この重合時に予備重合触媒（ｐ）を用いると、有機ケイ素化合物（ii）および／または有機金属化合物（iii）を添加しなくてもよい場合がある。予備重合触媒（ｐ）、成分（ii）および成分（iii）からオレフィン重合用触媒が形成されるときには、これら各成分（ii）および（iii）は上記のような量で用いることができる。
【００７３】
重合時に水素を用いれば、得られるプロピレン重合体の分子量を調節することができ、ＭＦＲの大きい重合体が得られる。
本発明では、重合は、通常、約２０〜１５０℃、好ましくは約５０〜１００℃の温度で、また常圧〜１００ｋｇ／ｃｍ2、好ましくは約２〜５０ｋｇ／ｃｍ2の圧力下で行われる。
本発明では、重合を、バッチ式、半連続式、連続式のいずれの方法においても行うことができる。さらに重合を、反応条件を変えて２段以上に分けて行うこともできる。
【００７４】
［成形体］
本発明の成形体は、上述した本発明のプロピレン系重合体を含んでなる。本発明のプロピレン系重合体は、高ＭＦＲ（メルトフローレート）領域においても、高立体規則性を有するとともに、高剛性および高耐熱性を有することから、本発明の成形体は、温度変化による寸法変化が小さく寸法安定性に優れている。そのため、本発明の成形体は、例えば自動車用部品、家電部品、食品容器、医療容器など様々な分野に好適に用いることができる。前記自動車用部品としては、例えば、バンパー、ピラー、インストルメンタルパネル等の自動車内外装部材、エンジンファン、ファンシェラウド等の自動車機能部材、ルーフ、ドアパネル、フェンダー等の外板材などが挙げられる。
【００７５】
本発明の成形体の成形法としては、特に限定されず、重合体の成形法として公知の様々な方法を採用することができるが、特に射出成形やプレス成形が好ましい。
【実施例】
【００７６】
以下、実施例に基づいて本発明をより具体的に説明するが、本発明はこれら実施例に何ら限定されるものではない。なお、実施例に記載された各種物性の測定方法は以下のとおりである。
【００７７】
＜昇温溶出分別測定（ＴＲＥＦ）＞
立体規則性の指標の１つと考えられるＴＲＥＦ高温溶出成分量は、下記条件における昇温分別測定によって得られる１２２℃以上で溶出したポリマー濃度から算出した。
装置：Ｐｏｌｙｍｅｒ Ｃｈａｒ製ＣＦＣ２型クロス分別クロマトグラフ
検出器：Ｐｏｌｙｍｅｒ Ｃｈａｒ製ＩＲ４型赤外分光光度計（内蔵）
移動相：ｏ−ジクロロベンゼン、ＢＨＴ添加
流速：１．０ｍＬ／ｍｉｎ
試料濃度：９０ｍｇ／３０ｍＬ
注入量：０．５ｍＬ
溶解条件：１４５℃、３０ｍｉｎ
安定化条件：１３５℃、３０ｍｉｎ
降温速度：１．０ｍＬ／ｍｉｎ
溶出区分：−２０℃〜０℃  １０℃刻み、０℃〜８０℃  ５℃刻み、
８０℃〜１０４℃  ３℃刻み、１０４〜１２６℃  ２℃刻み
溶出時間：３ｍｉｎ
【００７８】
＜メルトフローレート（ＭＦＲ）＞
ＡＳＴＭ  Ｄ１２３８に準拠し、測定温度は２３０℃、荷重２．１６ｋｇとした。
【００７９】
＜メソペンタッド分率（ｍｍｍｍ（ノイズ除去法））＞
１．測定条件
装置：ブルカー・バイオスピン製ＡＶＡＮＣＥ ＩＩＩ ｃｒｙｏ−５００型核磁気共鳴装置
測定核：１３Ｃ（１２５ＭＨｚ）
測定モード：シングルパルスプロトンブロードバンドデカップリング
パルス幅：４５°(５．００マイクロ秒)
繰り返し時間：５.５秒
積算回数：２５６回
測定溶媒：ｏ−ジクロロベンゼン／重ベンゼン（８０／２０体積％）混合溶媒
試料濃度：５０ｍｇ／０.６ｍＬ
測定温度：１２０℃
ケミカルシフト基準：２１.５９ｐｐｍ（メソｐｅｎｔａｄ  ｍｅｔｈｙｌ  ｐｅａｋ  ｓｈｉｆｔｓ）
２．算出法
重合体の立体規則性の指標の１つであり、そのミクロタクティシティーを調べたメソペンタッド分率（ｍｍｍｍ, ％）は、上記１の測定条件により得られた13Ｃ−ＮＭＲスペクトルのピーク強度比より算出した。
【００８０】
ここで、本発明における測定対象のような、これまでにないレベルの高い立体規則性を有するポリプロピレンの場合、ｒｍｍｒ、ｍｍｒｍ、ｒｍｒｒ、ｒｍｒｍ、ｍｒｒｒ領域を積分値に含めると、「ノイズ」の積分値への影響度が大きくなり、一般的な算出方法におけるＳ２を過大評価、即ちｍｍｍｍ（％）を過少評価してしまうという問題があると考える。Ｐｒｏｇ. Ｐｏｌｙｍ. Ｓｃｉ. ２６（２００１）, ４４３−５３３においても、９５％以上の立体規則性を有するポリプロピレンの場合、一定要件を満たせば、ｒｍｍｒ、ｍｍｒｍ、ｒｍｒｒ、ｒｍｒｍ、ｍｒｒｒ領域の積分値は、理論上、合計０.１％以下となることが報告されており、一般的な算出方法におけるＳ２の過大評価に繋がることを示唆している。
【００８１】
そこで、本発明では、下記（式１）に従い算出した。ｒｍｍｒ, ｍｍｒｍ, ｒｍｒｒ, ｒｍｒｍ, ｍｒｒｒ領域については、Ｐｒｏｇ. Ｐｏｌｙｍ. Ｓｃｉ. ２６（２００１）, ４４３−５３３の示唆に従い計算から除いた。以下、本明細書での算出法を「ノイズ除去法」と称する。
【００８２】
ｍｍｍｍ（ノイズ除去法）（％）＝ Ｓ１／Ｓ２ * １００  ・・・（式１）
Ｓ１ ＝ （ｍｍｍｍ, ｍｍｍｒを含むピーク）-（ｎ−プロピル末端）-（ｎ−ブチル末端）- ｍｒｒｍ * ２
Ｓ２ ＝ Ｓ１ + ｍｍｍｒ + ｍｍｒｒ + ｍｒｒｍ + ｒｒｒｒ
＝ Ｓ１ + ５ * ｍｒｒｍ + ｒｒｒｒ
上記（式１）で算出するにあたり、例として、下記の如く帰属した。なお、ｍｍｍｍのピークには、ｍｍｍｒと（ｎ−プロピル末端）及び（ｎ−ブチル末端）の各ピークが重複している。
【００８３】
ｍｍｍｍ, ｍｍｍｒを含むピーク：２１.２〜２２.０ｐｐｍのピーク面積
ｍｍｍｒ ＝ ｍｒｒｍ * ２
ｍｍｒｒ ＝ ｍｒｒｍ * ２
ｍｒｒｍ：１９.５〜１９.７ｐｐｍのピーク面積
ｒｒｒｒ：２０.０〜２０.２ｐｐｍのピーク面積
ｎ−プロピル末端：（Ａ１ + Ａ３）／２
Ａ１：１４.２ｐｐｍのピーク面積
Ａ３：３９.４ｐｐｍのピーク面積
ｎ−ブチル末端：３６.７ｐｐｍのピーク面積
【００８４】
＜デカン可溶成分量＞
ガラス製の測定容器にプロピレン重合体約６グラム（この重量を、下式においてｂ（グラム）と表した）、デカン５００ｍｌ、およびデカンに可溶な耐熱安定剤を少量装入し、窒素雰囲気下、スターラーで攪拌しながら２時間で１５０℃に昇温してプロピレン重合体を溶解させ、１５０℃で２時間保持した後、８時間掛けて２３℃まで徐冷した。得られたプロピレン重合体の析出物を含む液を、磐田ガラス社製２５Ｇ−４規格のグラスフィルターにて減圧濾過した。濾液の１００ｍｌを採取し、これを減圧乾燥してデカン可溶成分の一部を得た。この重量を、下式においてａ（グラム）と表した。この操作の後、デカン可溶成分量を下記式によって決定した。
デカン可溶成分含有率（重量％）＝１００×（５００×ａ）／（１００×ｂ）
【００８５】
＜分子量分布＞
分子量分布の指標であるＭｗ／Ｍｎ値は、下記条件で測定したクロマトグラムを公知の方法によって解析することによって得た。
装置：Ｗａｔｅｒｓ製ゲル浸透クロマトグラフＡｌｌｉａｎｃｅＧＰＣ２０００型
カラム：東ソー製ＴＳＫｇｅｌ ＧＭＨ６−ＨＴ ｘ２ ＋ ＴＳＫｇｅｌ ＧＭＨ６−ＨＴＬ ｘ２
移動相：ｏ−ジクロロベンゼン（０．０２５％ＢＨＴ含有）
流速：１.０ｍｌ／ｍｉｎ
温度：１４０℃
カラム校正：東ソー製単分散ポリスチレン
試料濃度：０.１５％（ｗ／ｖ）
注入量：０．４ミリリットル
【００８６】
＜曲げ弾性率（ＦＭ）＞
実施例および比較例で製造されたプロピレン系重合体５４重量部、プロピレン−エチレン共重合体ゴム（三井化学（株）製「タフマーＳ−４０２０」）６重量部、エチレン−ブテン共重合体ゴム（三井化学（株）製「タフマーＡ−１０５０Ｓ」）２０重量部、タルク（浅田製粉（株）製「ＪＭ−２０９」）２０重量部、耐熱安定剤「ＩＲＧＡＮＯＸ１０１０」（ビーエスエフ社）０．１重量部、耐熱安定剤「ＩＲＧＡＦＯＳ１６８」（ビーエスエフ社）０．１重量部、およびステアリン酸カルシウム０．１重量部をタンブラーにて混合した。次いで、二軸押出機にて下記の条件で溶融混練してペレット状のプロピレン系樹脂組成物を調製し、射出成形機にて下記の条件で試験片を作成した。
【００８７】
（溶融混練条件）
同方向二軸混練機：（株）テクノベル 社製「ＫＺＷ−１５」
混練温度：１９０℃
スクリュー回転数：５００ｒｐｍ
フィーダー回転数：４０ｒｐｍ
【００８８】
（ＪＩＳ小型試験片／射出成形条件）
射出成形機：東芝機械（株）製「ＥＣ４０」
シリンダー温度：１９０℃
金型温度：４０℃
射出時間−保圧時間：１３秒（一次充填時間：１秒）
冷却時間：１５秒
【００８９】
（測定条件）
曲げ弾性率ＦＭ〔ＭＰａ〕は、ＪＩＳ  Ｋ７１７１に従って、下記の条件で測定した。
試験片：１０ｍｍ（幅）×４ｍｍ（厚さ）×８０ｍｍ（長さ）
曲げ速度：２ｍｍ／分
曲げスパン：６４ｍｍ
【００９０】
［比較例１］
＜固体状チタン（ａ−１）の調製＞
内容積２リットルの高速撹拌装置（特殊機化工業製）を充分窒素置換した後、該装置に精製灯油７００ｍｌ、市販塩化マグネシウム１０ｇ、エタノール２４．２ｇおよびソルビタンジステアレート（花王アトラス（株）製「エマゾール３２０」）３ｇを装入した。この系を撹拌下で昇温し、１２０℃および８００ｒｐｍの条件で３０分間撹拌した。高速撹拌下、内径５ｍｍのテフロン（登録商標）製チューブを用いて、予め−１０℃に冷却された精製灯油１リットルを張り込んである２リットルのガラスフラスコ（攪拌機付）に移液した。得られた固体を濾過し、精製ｎ−ヘキサンで充分洗浄することにより、塩化マグネシウム１モルに対してエタノールが２．８モル配位した固体状付加物を得た。
【００９１】
次いで、前記固体状付加物（マグネシウム原子に換算して４５ミリモル）をデカン２０ｍｌに懸濁させた後、−２０℃に保持した四塩化チタン１９５ｍｌ中に、攪拌下で全量導入した。この混合液を５時間かけて８０℃に昇温し、ジイソブチルフタレート１．８ｍｌ（６．２ミリモル）を添加した。引き続き１１０℃まで昇温して１．５時間攪拌した。
【００９２】
１．５時間の反応終了後、熱濾過にて固体部を採取し、１００℃のデカンおよび室温のヘキサンによって、ろ液中にチタンが検出されなくなるまで洗浄した。このようにして、チタン３．８重量％、マグネシウム１６重量％、ジイソブチルフタレ−ト１８．２重量％、エタノ−ル残基１．１重量％を含有する固体状チタン（ａ−１）を得た。
【００９３】
＜固体状チタン触媒成分（i-1）の調製＞
充分に窒素置換された２００ｍｌのガラス製反応器に、得られた固体状チタン（ａ−１）、パラキシレン１１３ｍｌ、デカン１１ｍｌ、四塩化チタン２．５ｍｌ（２３ミリモル）及びジイソブチルフタレ−ト０．３４ｍｌ（１．２ミリモル）を入れた。反応器内の温度を１３０℃に昇温し、その温度で１時間攪拌して接触処理した後、熱ろ過により固体部を採取した。この固体部を１０１ｍｌのパラキシレンに再懸濁させ、さらに四塩化チタン１．７ｍｌ（１５ミリモル）及びジイソブチルフタレート０．２２ｍｌ（０．８ミリモル）を添加した。
【００９４】
次いで、１３０℃に昇温し、該温度を保持しながら１時間攪拌して反応させた。反応終了後、再び熱ろ過にて固液分離を行い、得られた固体部を１００℃のデカン及び室温のヘキサンによって触媒中のパラキシレンが１重量％以下となるまで洗浄した。このようにして、チタン１．３重量％、マグネシウム２０重量％、ジイソブチルフタレート１３．８重量％を含有する固体状チタン触媒成分（i-1）を得た。
【００９５】
＜予備重合触媒（ｐ−１）の調製＞
窒素置換された２００ｍｌのガラス製反応器に、ヘキサン５０ｍｌ、トリエチルアルミニウム５．０ミリモル、ジエチルアミノトリエトキシシラン０．７５ミリモル、および得られた固体状チタン触媒成分（i-1）をチタン原子換算で０．２５ミリモル装入した後、系内の温度を２０℃に保ちながら、１．４７リットル／時間の量でプロピレンを１時間供給した。この操作により、固体状チタン触媒成分（i-1）１ｇ当り３ｇのプロピレンが予備重合された予備重合触媒（ｐ−１）を得た。
【００９６】
＜本重合＞
内容積２リットルのオートクレーブに、プロピレン５００ｇと水素１．８リットルとを装入し、系内の温度を６０℃に昇温した。その後、トリエチルアルミニウムを０．５０ミリモル、ジエチルアミノトリエトキシシランを０．１０ミリモルおよび上記で得られた予備重合触媒（ｐ−１）をチタン原子換算で０．００２０ミリモル添加することにより重合を開始した。系内の温度を７０℃に保ちながら１時間重合を行った。次いで、エタノールを添加することにより重合を停止し、未反応のプロピレンをパージしてポリプロピレン３１４．８ｇを得た。得られたポリプロピレンの物性を評価した結果を表１に示す。
【００９７】
［比較例２］
比較例１の本重合における水素の装入量を５．０リットルに変更したこと以外は、比較例１と同様にして、ポリプロピレン２１６．３ｇを得た。得られたポリプロピレンの物性を評価した結果を表１に示す。
【００９８】
［比較例３］
＜固体状チタン触媒成分（i-2）の調製＞
内容積２リットルの高速撹拌装置（特殊機化工業製「ＴＫホモミクサーＭ型」）を充分窒素置換した後、この装置に精製デカン７００ｍｌ、市販塩化マグネシウム１０ｇ、エタノール２４．２ｇおよびソルビタンジステアレート（花王（株）製「レオドールＳＰ−Ｓ２０」）３ｇを装入した。この懸濁液を撹拌しながら昇温し、１２０℃にて８００ｒｐｍで３０分間撹拌した。次いで、この懸濁液を、沈殿物が生じないように高速撹拌しながら、内径５ｍｍのテフロン（登録商標）製チューブを用いて、予め−１０℃に冷却された精製デカン１リットルを張り込んである２リットルのガラスフラスコ（攪拌機付）に移した。生成した固体を濾過し、精製ｎ−ヘプタンで充分洗浄することにより、塩化マグネシウム１モルに対してエタノールが２．８モル配位した固体状付加物を得た。
【００９９】
次いで、前記固体状付加物（マグネシウム原子に換算して２３ミリモル）をデカンで懸濁状にした後、−２０℃に保持した四塩化チタン１００ｍｌ中に、攪拌下で導入して混合液を得た。この混合液を５時間かけて８０℃に昇温し、８０℃に達したところで、３，６−ジメチルシクロヘキサン−１，２−ジカルボン酸ジイソブチル（シス体およびトランス体の混合物）を、固体状付加物のマグネシウム原子１モルに対して０．０８５モルの割合の量で添加し、４０分間で１１０℃まで昇温した。１１０℃に到達したところで、さらにシクロヘキサン−１，２−ジカルボン酸ジイソブチル（シス体およびトランス体の混合物）を固体状付加物のマグネシウム原子１モルに対して０．０６２５モルの割合の量で添加し、１１０℃で９０分間攪拌しながら保持することにより、これらを反応させた。
【０１００】
９０分間の反応終了後、熱濾過にて固体部を採取し、この固体部を１００ｍｌの四塩化チタンにて再懸濁させた。次いで、この懸濁液を昇温して１１０℃に達したところで、４５分間撹拌しながら保持することにより、これらを反応させた。４５分間の反応終了後、再び熱濾過にて固体部を採取し、１００℃のデカンおよびヘプタンで、洗液中に遊離のチタン化合物が検出されなくなるまで、充分洗浄した。
【０１０１】
以上の操作によって調製した固体状チタン触媒成分（i-2）はデカン懸濁液として保存したが、この内の一部を、触媒組成を調べる目的で乾燥した。
このようにして得られた固体状チタン触媒成分（i-2）の組成は、チタン３．２質量％、マグネシウム１７質量％、塩素５７質量％、３，６−ジメチルシクロヘキサン−１，２−ジカルボン酸ジイソブチル１０．６質量％、シクロヘキサン−１，２−ジカルボン酸ジイソブチル８．９質量％およびエチルアルコール残基０．６質量％であった。
【０１０２】
＜予備重合触媒（ｐ−２）の調製＞
固体状チタン触媒成分（i-1）の代わりに上記で得られた固体状チタン触媒成分（i-2）を用いたこと以外は、比較例１と同様にして予備重合触媒（ｐ−２）を得た。
【０１０３】
＜本重合＞
内容積２リットルのオートクレーブに、プロピレン５００ｇと水素５．０リットルとを装入し、系内の温度を６０℃に昇温した。その後、トリエチルアルミニウムを１．０ミリモル、ジエチルアミノトリエトキシシランを０．２０ミリモルおよび上記で得られた予備重合触媒（ｐ−２）をチタン原子換算で０．００４０ミリモル添加することにより重合を開始した。系内の温度を７０℃に保ちながら１時間重合を行った。次いで、エタノールを添加することにより重合を停止し、未反応のプロピレンをパージしてポリプロピレン１１３．１ｇを得た。得られたポリプロピレンの物性を評価した結果を表１に示す。
【０１０４】
［実施例１］
＜予備重合触媒（ｐ−１）の調製＞
比較例１と同様にして予備重合触媒（ｐ−１）を得た。
【０１０５】
＜本重合＞
内容積２リットルのオートクレーブに、プロピレン５００ｇと水素９．０リットルとを装入し、系内の温度を５７℃に昇温した。その後、トリエチルアルミニウムを０．５０ミリモル、ジエチルアミノトリエトキシシランを０．０９ミリモル、ジシクロペンチルジメトキシシランを０．０１ミリモルおよび上記で得られた予備重合触媒（ｐ−１）をチタン原子換算で０．００２０ミリモル添加することにより重合を開始した。系内の温度を６０℃に保ちながら１時間重合を行った。次いで、エタノールを添加することにより重合を停止し、未反応のプロピレンをパージすることにより、ポリプロピレン１５２．０ｇを得た。得られたポリプロピレンの物性を評価した結果を表１に示す。
【０１０６】
［実施例２］
＜予備重合触媒（ｐ−３）の調製＞
トリエチルアルミニウムの装入量を５．０ミリモルとし、ジエチルアミノトリエトキシシラン０．７５ミリモルに替えて、ジエチルアミノトリエトキシシラン０．５６ミリモルおよびジシクロペンチルジメトキシシラン０．１９ミリモルを装入したこと以外は、比較例１と同様にして予備重合触媒（ｐ−３）を得た。
【０１０７】
＜本重合＞
内容積２リットルのオートクレーブに、プロピレン５００ｇと水素７．５リットルとを装入し、系内の温度を６０℃に昇温した。その後、トリエチルアルミニウムを０．５０ミリモル、ジエチルアミノトリエトキシシランを０．１０ミリモルおよび上記で得られた予備重合触媒（ｐ−３）をチタン原子換算で０．００２０ミリモル添加することにより重合を開始した。系内の温度を７０℃に保ちながら１時間重合を行った。次いで、エタノールを添加することにより重合を停止し、未反応のプロピレンをパージすることにより、ポリプロピレン２７４．３ｇを得た。得られたポリプロピレンの物性を評価した結果を表１に示す。
【０１０８】
［実施例３］
＜予備重合触媒（ｐ−４）の調製＞
ジエチルアミノトリエトキシシラン０．７５ミリモルに替えて、ジイソプロピルジメトキシシラン０．５０ミリモルを装入したこと以外は、比較例１と同様にして予備重合触媒（ｐ−４）を得た。
【０１０９】
＜本重合＞
内容積２リットルのオートクレーブに、プロピレン５００ｇと水素７．５リットルとを装入し、系内の温度を６０℃に昇温した。その後、トリエチルアルミニウムを０．５０ミリモル、ジエチルアミノトリエトキシシランを０．１０ミリモルおよび上記で得られた予備重合触媒（ｐ−４）をチタン原子換算で０．００２０ミリモル添加することにより重合を開始した。系内の温度を７０℃に保ちながら１時間重合を行った。次いで、エタノールを添加することにより重合を停止し、未反応のプロピレンをパージすることにより、ポリプロピレン２３２．７ｇを得た。得られたポリプロピレンの物性を評価した結果を表１に示す。
【０１１０】
［実施例４］
＜予備重合触媒（ｐ−５）の調製＞
ジエチルアミノトリエトキシシラン０．７５ミリモルに替えて、ジエチルアミノトリエトキシシラン０．３８ミリモルおよびジイソプロピルジメトキシシラン０．３８ミリモルを装入したこと以外は比較例１と同様にして予備重合触媒（ｐ−５）を得た。
【０１１１】
＜本重合＞
内容積２リットルのオートクレーブに、プロピレンを５００ｇと水素７．５リットルとを装入し、系内の温度を６０℃に昇温した。その後、トリエチルアルミニウムを０．５０ミリモル、ジエチルアミノトリエトキシシランを０．１０ミリモルおよび上記で得られた予備重合触媒（ｐ−５）をチタン原子換算で０．００２０ミリモル添加することにより重合を開始した。系内の温度を７０℃に保ちながら１時間重合を行った。次いで、エタノールを添加することにより重合を停止し、未反応のプロピレンをパージすることにより、ポリプロピレン２３１．１ｇを得た。得られたポリプロピレンの物性を評価した結果を表１に示す。
【０１１２】
［実施例５］
＜予備重合触媒（ｐ−５）の調製＞
実施例４と同様にして予備重合触媒（ｐ−５）を得た。
【０１１３】
＜本重合＞
内容積２リットルのオートクレーブに、プロピレン５００ｇと水素８．０リットルとを装入し、系内の温度を５７℃に昇温した。その後、トリエチルアルミニウムを１．００ミリモル、ジエチルアミノトリエトキシシランを０．２０ミリモルおよび上記で得られた予備重合触媒（ｐ−５）をチタン原子換算で０．００４０ミリモル添加することにより重合を開始した。系内の温度を６０℃に保ちながら１時間重合を行った。次いで、エタノールを添加することにより重合を停止し、未反応のプロピレンをパージすることにより、ポリプロピレン３０８．５ｇを得た。得られたポリプロピレンの物性を評価した結果を表１に示す。
【０１１４】
［実施例と比較例の対比］
下記表１に示すとおり、比較例１および２のプロピレン系重合体の立体規則性は、ｍｍｍｍ９９．３％であり、実施例１、４および５よりもわずかに高い値であった。それにもかかわらず、実施例１、４および５のプロピレン系重合体から調製された樹脂組成物の曲げ弾性率は、比較例１、２のそれよりも１００ＭＰａ以上高い値であった。非常に高いレベルでの高剛性化が追求され続けているプロピレン系樹脂の分野において、１００ＭＰａ以上の弾性率向上は実に驚くべき効果である。比較例１のプロピレン系重合体は、ＴＲＥＦ１００℃以下の溶出成分量が本願規定の範囲より少ないため、実施例１〜５ほどの高剛性が得られなかったものといえる。また、比較例２のプロピレン系重合体は、ＴＲＥＦ１２２℃以上の溶出成分量が本願規定の範囲より少ないため、実施例ほどの高剛性が得られなかったものといえる。
【０１１５】
比較例３のプロピレン系重合体は、ＴＲＥＦ１２２℃以上の溶出成分量もＴＲＥＦ１００℃以下の溶出成分量も本願規定の範囲内にあるが、立体規則性がｍｍｍｍ９６．８％と低く、調製された樹脂組成物の曲げ弾性率は実施例よりも大幅に低い値であった。
【０１１６】
【表１】
2019011466.tif 000004
【０１１７】
表１中の「オレフィン重合用触媒」の「外部ドナー」に関する記号の意味は以下のとおりである。
II-1-1：ジエチルアミノトリメトキシシラン
II-2-1：ジイソプロピルジメトキシシラン
II-2-2：ジシクロペンチルジメトキシシラン